КЕРАМИЧЕСКАЯ МАССА ДЛЯ ИЗГОТОВЛЕНИЯ НАПОЛЬНОЙ ПЛИТКИ
CERAMIC MIXTURE FOR MAKING FLOOR TILES

Изобретение относятся к области технологии силикатов и касается составов керамических масс, которые могут быть использованы для изготовления напольной плитки.
Известна керамическая масса, содержащая, мас.%: глина огнеупорная 45,0-60,0; вспученный молотый перлит 25,0-40,0; бентонит 5,0-20,0; шлаки 2,0-6,0 [1].
Задача изобретения состоит в повышении стойкости к истиранию изделий, полученной из керамической массы.
Технический результат достигается тем, что керамическая масса для изготовления напольной плитки, включающая глину огнеупорную, бентонит, дополнительно содержит молотый циркон и олеат натрия при следующем соотношении компонентов, мас.%: глина огнеупорная 14,0-16,0; бентонит 42,5-51,0; молотый циркон 28,0-32,0; олеат натрия 1,0-1,5.
В таблице приведены составы керамической массы для изготовления напольной плитки.
Таблица.
Компоненты
Состав, мас.%:
1
2
3
Глина огнеупорная
20,0
22,0
24,0
Бентонит
51,0
46,7
42,5
Молотый циркон
28,0
30,0
32,0
Олеат натрия
1,0
1,3
1,5
Истираемостъ, г/см<sup>2</sup>
~0,005
~0,005
~0,005
В составе керамической массы используют качественные огнеупорные глины и бентониты любых месторождений.
Компоненты дозируют в требуемых количествах. Цирком размалывают до остатка не более 2% на сетке 008. Все компоненты смешивают и готовят керамическую массу с влажностью 18-26% из которой формуют плитку пластическим способом. Плитку сушат до влажности не более 6% и обжигают при температуре 1200-1250°C.
Источники информации
1. SU 621656, C04B 33/00, 1978.